ОГНЕСТОЙКИЕ ПРОЗРАЧНЫЕ ПОКРЫТИЯ ДЛЯ СТРОИТЕЛЬНЫХ ПАНЕЛЕЙ

1. Огнезащитная строительная панель, содержащая:
тело, имеющее первую главную поверхность, противоположную второй главной поверхности; неорганическое покрытие на первой главной поверхности, являющееся оптически прозрачным и огнезащитным, и содержащее силикатное соединение; и в которой огнезащитное неорганическое покрытие является по существу прозрачным, так что первая главная поверхность тела видна через это неорганическое покрытие.
2. Огнезащитная строительная панель по п. 1, в которой первая главная поверхность тела представляет собой древесину.
3. Огнезащитная строительная панель по п. 1, в которой неорганическое покрытие дополнительно содержит диспергирующий агент, в которой диспергирующий агент присутствует в количестве от ненулевого значения до приблизительно 1,5 мас.% по общей массе неорганического покрытия.
4. Огнезащитная строительная панель по п. 1, в которой неорганическое покрытие содержит вплоть до приблизительно 2 мас.% органических компонентов по общей массе неорганического покрытия, и в которой органический компонент выбирается из группы, состоящей из диспергирующего агента, восковой смеси, эмульсии воска, а также их комбинаций.
2
2
5. Огнезащитная строительная панель по п. 1, в которой неорганическое покрытие присутствует в количестве от приблизительно 40 г/м до приблизительно 120 г/м.
6. Огнезащитная строительная панель по п. 1, в которой силикатное соединение выбирается из группы, состоящей из силиката калия, тетраэтилортосиликата, а также их комбинаций.
7. Огнезащитная строительная панель по п. 1, в которой неорганическое соединение дополнительно содержит тригидрат глинозема, и в которой тригидрат глинозема присутствует в количестве от приблизительно 0,5 мас.% до приблизительно 12,5 мас.% по общей массе неорганического покрытия.
8. Огнезащитная строительная панель по п. 1, в которой неорганическое соединение дополнительно содержит окислитель, и в которой тело окружено неорганическим покрытием.
9. Огнезащитная строительная панель по п. 1, в которой композиция имеет значение pH от приблизительно 9 до менее чем приблизительно 13.
10. Огнезащитная строительная панель, содержащая: тело, имеющее первую главную поверхность, противоположную второй главной поверхности; неорганическое покрытие на первой главной поверхности, сформированное из композиции покрытия, содержащей силикатное соединение; и в которой композиция покрытия имеет минимальное значение pH 9.
11. Композиция огнезащитного покрытия, содержащая: жидкий носитель; неорганическую композицию, содержащую силикатное соединение; и которая имеет минимальное значение pH 9 и содержит вплоть до приблизительно 2,5 мас.% органических компонентов по общей массе композиции покрытия.
12. Композиция огнезащитного покрытия по п. 11, в которой жидкий носитель присутствует в количестве от приблизительно 40 мас.% до приблизительно 95 мас.% по общей массе композиции покрытия.
13. Композиция огнезащитного покрытия по п. 11, в которой силикатное соединение выбирается из группы, состоящей из силиката калия, тетраэтилортосиликата, а также их комбинаций.
14. Композиция огнезащитного покрытия по п. 11, которая имеет значение pH от приблизительно 10 до менее чем приблизительно 13.
15. Огнезащитная строительная панель, содержащая: тело, имеющее первую главную поверхность, противоположную второй главной поверхности; верхнее покрытие, содержащее: первый подслой на первой главной поверхности тела, содержащий первое силикатное соединение; и второй подслой на первом подслое, содержащий второе силикатное соединение и воск; и в которой верхнее покрытие является оптически прозрачным, так что первая главная поверхность тела видна через это верхнее покрытие.
16. Огнезащитная строительная панель по п. 15, в которой первая главная поверхность тела представляет собой древесину.
17. Огнезащитная строительная панель по п. 15, в которой верхнее покрытие содержит вплоть до приблизительно 5 мас.% органических компонентов по общей массе верхнего покрытия, и в которой органический компонент дополнительно содержит диспергирующий агент.
18. Огнезащитная строительная панель по п. 15, в которой первый подслой дополнительно содержит тригидрат глинозема, и в которой тригидрат глинозема присутствует в количестве от ненулевого до приблизительно 3 мас.% по общей массе первого подслоя.
19. Огнезащитная строительная панель по п. 15, в которой второй подслой дополнительно содержит тригидрат глинозема, и в которой тригидрат глинозема присутствует в количестве от ненулевого до приблизительно 3 мас.% по общей массе второго подслоя.
20. Огнезащитная строительная панель по п. 15, в которой верхнее покрытие дополнительно содержит третий подслой, который располагается на втором подслое и содержит органический компонент в количестве по меньшей мере 40 мас.% по общей сухой массе третьего подслоя, и в которой органический компонент выбирается из группы, состоящей из восковой смеси, органического полимера, а также их смеси.
21. Способ формирования огнезащитной строительной панели, включающий в себя
a) нанесение неорганической композиции покрытия на главную поверхность тела;
b) сушку неорганической композиции покрытия при повышенной температуре от приблизительно 150°F (65,56°С) до приблизительно 220°F (104,44°С), чтобы сформировать огнезащитное покрытие на теле;
в котором неорганическая композиция покрытия содержит жидкий носитель и силикатное соединение, и огнезащитное покрытие имеет содержание твердых веществ по меньшей мере 99 мас.% по общей массе огнезащитного покрытия.
22. Способ по п. 21, в котором неорганическая композиция покрытия имеет минимальное значение pH приблизительно 9.
23. Способ по п. 21, в котором жидкий носитель присутствует в количестве от приблизительно 40 мас.% до приблизительно 95 мас.% по общей массе композиции неорганического покрытия.
2
2
2
2
24. Способ по п. 21, в котором композиция неорганического покрытия наносится на главную поверхность тела в количестве от приблизительно 100 г/м до приблизительно 400 г/м, и в котором огнезащитное покрытие присутствует на теле в количестве от приблизительно 40 г/м до приблизительно 120 г/м.
25. Способ по п. 21, в котором повышенная температура составляет от приблизительно 150°F (65,56°С) до приблизительно 200°F (104,44°С).